(57)【要約】【課題】高度なガスバリア性を有する簡便かつ安定して高ガスバリア性フィルムを製造する方法を提供すること【解決手段】【請求項１】高分子フィルム上に無機化合物層（第１層）を有するフィルムの第１層表面に、有機シロキサンを主成分とする層（第２層）を設けてなるフィルムであって、第１層と第２層の界面のＡｌ濃度が１０〜３５ａｔｍ％、Ｓｉ濃度が５〜５０ａｔｍ％、Ｏ濃度が５〜７０ａｔｍ％、Ｃ濃度が２〜５０ａｔｍ％であり、かつ、第２層内のＳｉ濃度が１０〜５０ａｔｍ％、Ｏ濃度が２５〜６０ａｔｍ％、Ｃ濃度が１０〜５０ａｔｍ％であることを特徴とする高ガスバリア性フィルム。【選択図】  なし【特許請求の範囲】
【請求項１】
高分子フィルム上に無機化合物層（第１層）を有するフィルムの第１層表面に、有機シロキサンを主成分とする層（第２層）を設けてなるフィルムであって、第１層と第２層の界面のＡｌ濃度が１０〜３５ａｔｍ％、Ｓｉ濃度が５〜５０ａｔｍ％、Ｏ濃度が５〜７０ａｔｍ％、Ｃ濃度が２〜５０ａｔｍ％であり、かつ、第２層内のＳｉ濃度が１０〜５０ａｔｍ％、Ｏ濃度が２５〜６０ａｔｍ％、Ｃ濃度が１０〜５０ａｔｍ％であることを特徴とする高ガスバリア性フィルム。
【請求項２】
高分子フィルム上に無機化合物層（第１層）を有するフィルムが、ＡＴＲ法で測定したＩ（ＯＨ）／Ｉ（ＢＡＳＥ）が１０以上である請求項１に記載の高ガスバリア性フィルム。
【請求項３】
高分子フィルム上に無機化合物層（第１層）を有するフィルムが、Ｐ（ＬＯ）のピーク位置が９１９−１以上９２５ｃｍ−１以下、かつＰ（ＬＯ）のピーク幅が１３７ｃｍ−１以下である請求項１または２に記載の高ガスバリア性フィルム。
【請求項４】
第２層表面に、無機化合物層（第３層）を設けてなる請求項１〜３のいずれかに記載の高ガスバリア性フィルム。
【請求項５】
第２層と第３層の界面のＡｌ濃度が１０〜３５ａｔｍ％、Ｓｉ濃度が０〜５０ａｔｍ％、Ｏ濃度が５〜７０ａｔｍ％、Ｃ濃度が２〜５０ａｔｍ％である請求項４に記載の高ガスバリア性フィルム。
【請求項６】
無機化合物が、酸化アルミニウム、酸化ケイ素あるいはそれらの混合物である請求項１〜５のいずれかに記載の高ガスバリア性フィルム。
【請求項７】
無機化合物層表面に、有機シロキサンコート処理を行うことを特徴とする高ガスバリア性フィルムの製造方法。
【請求項８】
製膜時の巻き取り側の導入酸素量が巻き出し側の導入酸素量の１／４以下であり、かつ、無機物フィルムを２５〜１００℃、４０〜１００％ＲＨの範囲で湿熱処理を行った無機化合物層表面に有機シロキサンコート処理を行うことを特徴とする請求項１〜請求項６のいずれかに記載の高ガスバリア性フィルムの製造方法。
【発明の詳細な説明】
【０００１】
【発明の属する技術分野】
本発明は、高分子フィルム上に無機物層を有するフィルムおよびその製造方法に関し、特に、高分子フィルム上にアルミニウム酸化物の層を有するアルミニウム蒸着フィルムに関する。
【０００２】
【従来の技術】
従来から、プラスチック基材の表面に、酸化アルミニウム、酸化ケイ素、酸化マグネシウム、等の無機物（無機酸化物を含む）を使用し、真空蒸着法、スパッタリング法、イオンプレーティング法等の物理気相成長法（ＰＶＤ法）、あるいは、プラズマ化学気相成長法、熱化学気相成長法、光化学気相成長法等の化学気相成長法（ＣＶＤ法）等を利用して、その無機物の蒸着膜を形成してなるガスバリア性フィルムは、水蒸気や酸素などの各種ガスの遮断を必要とする食品、医薬品および工業用品等の種々の物品を包装するために用いられている。
【０００３】
包装用蒸着フィルムのガスバリア性向上のため、蒸着膜形成後の蒸着膜表面を処理する種々の方法が用いられている。例えば、フィルム基材上にＰＶＤ法あるいはＣＶＤ法により金属酸化物層を形成し、その上に無機・有機ハイブリッドポリマー層を積層する方法がある（例えば、特許文献１）、また、フィルム基材上に酸化アルミニウムと酸化ケイ素の混合物を蒸着する方法（例えば、特許文献２）、酸化アルミニウムの酸化度を変える方法（例えば、特許文献３）、酸化アルミニウム蒸着膜上にポリビニルアルコールなどの水溶性高分子と金属アルコキシドの混合物を塗布する方法（例えば、特許文献４）、酸化アルミニウム薄膜を設けたあと、水分を吸着させ、次いで熱処理する方法（特許文献５）、蒸着膜の緻密性の指標の一つであるＡｌＯｘの伸縮振動のＬＯ（縦光学モード）のピーク（Ｐ（ＬＯ））位置が９２０ｃｍ−１以上であるフィルム（例えば、特許文献６参照）、ポリエステル類、ポリアミド類、ポリスチレン等への有機高分子化合物へを含む組成物からなる被膜層を形成後、乾燥させる方法（特許文献７参照）が提案されている。
【０００４】
【特許文献１】
特開２００２−４６２０９号公報
【０００５】
【特許文献２】
特開平１０−９５０６７号公報
【０００６】
【特許文献３】
特開平１０−３２３９３３号公報
【０００７】
【特許文献４】
特開２００２−３３７２６２号公報
【０００８】
【特許文献５】
特開昭６３−２２３１６３号公報
【０００９】
【特許文献６】
特願２００２−３２３６８９号
【００１０】
【特許文献７】
特開２００２−５９５１７号公報
【００１１】
【発明が解決しようとする課題】
しかしながら、上述のような無機蒸着膜の表面にハイブリッドポリマーを形成、フィルム基材上に酸化アルミニウムと酸化ケイ素の混合物を蒸着、酸化アルミニウムの酸化度を変える、酸化アルミニウム蒸着膜上にポリビニルアルコールなどの水溶性高分子と金属アルコキシドの混合物を塗布する、酸化アルミニウム薄膜を設けたあと、水分を吸着させ、次いで熱処理する、ＡｌＯｘの伸縮振動のＬＯ（縦光学モード）のピーク（Ｐ（ＬＯ））のピーク位置が９２０ｃｍ−１以上にして蒸着膜の緻密性を向上させたとしても、高バリア性を有するガスバリア性フィルムを安定して製造することは困難であるというのが実状であった。
【００１２】
また、アルミニウム等の無機物を蒸着したこれら従来の蒸着膜は、蒸着直後の膜は完全に酸化されているわけではなく、空気中の酸素あるいは水分などにより無機物の酸化および水和が進むことで、蒸着膜の緻密性が向上して初めて、蒸着フィルムのガスバリア性が向上していたが、この方法だけではガスバリア性向上に限界があることと、時間がかかるためその製造コストが高くなるという問題があった。
【００１３】
これらの状況に鑑み、本発明の目的は、高度なガスバリア性を有する簡便かつ安定して高ガスバリア性フィルムを製造する方法を提供することである。
【００１４】
【課題を解決するための手段】
上記課題を解決するため、本発明の高ガスバリア性フィルムは主として次の構成を有する。すなわち、高分子フィルム上に無機物化合層（第１層）を有するフィルムの第１層表面に、有機シロキサンを主成分とする層（第２層）を設けてなるフィルムであって、第１層と第２層の界面のＡｌ濃度が１０〜３５ａｔｍ％、Ｓｉ濃度が５〜５０ａｔｍ％、Ｏ濃度が５〜７０ａｔｍ％、Ｃ濃度が２〜５０ａｔｍ％であり、かつ、第２層内のＳｉ濃度が１０〜５０ａｔｍ％、Ｏ濃度が２５〜６０ａｔｍ％、Ｃ濃度が１０〜５０ａｔｍ％である高ガスバリア性フィルム。
【００１５】
上記課題を解決するため、本発明の高ガスバリア性フィルムの製造方法は主として次の構成を有する。すなわち、  無機化合物層表面に、有機シロキサンコート処理を行うことを特徴とする高ガスバリア性フィルムの製造方法である。
【００１６】
【発明の実施の形態】
以下、本発明についてさらに詳しく説明する。
【００１７】
本発明の高ガスバリア性フィルムは、高分子フィルム上に無機化合物層（第１層）を有するフィルムの第１層表面に、有機シロキサンを主成分とする層（第２層）を設けてなるフィルムであって、第１層と第２層の界面のＡｌ濃度が１０〜３５ａｔｍ％、Ｓｉ濃度が５〜５０ａｔｍ％、Ｏ濃度が５〜７０ａｔｍ％、Ｃ濃度が２〜５０ａｔｍ％であり、かつ、第２層内のＳｉ濃度が１０〜５０ａｔｍ％、Ｏ濃度が２５〜６０ａｔｍ％、Ｃ濃度が１０〜５０ａｔｍ％である。
【００１８】
本発明の無機化合物層に使用する無機化合物としては、本発明の目的の範囲内であれば、特に限定されないが、例えば、珪素、マグネシウム、亜鉛、アルミニウム、それらの酸化物およびこれらの混合物が用いられる。混合物としては、積層されていてもよいし、混合していても良い。好ましくは酸化物であり、特にアルミニウム酸化物が好ましく用いられる。
【００１９】
高分子フィルム上に無機物層を形成する方法は特に限定されず、例えば、アルミニウム等の金属等を使用し、真空蒸着法、スパッタリング法、イオンプレーティング法等によって、形成することができる。好ましくは真空蒸着法である。上記において、蒸着原料の加熱方式としては、例えば、エレクトロンビーム（ＥＢ）方式、高周波誘導加熱方式、抵抗加熱方式等が用いられる。
【００２０】
本発明の第２層はＳｉ、Ｏ、Ｃ、Ｎを含有し、有機シロキサンを主成分とする。有機シロキサンとしては、例えば、アミノ基含有シラン化合物、アミノ基含有シラン化合物の加水分解縮合物、アミノ基含有シラン化合物と有機シラン化合物との共加水分解縮合物などが挙げられる。
【００２１】
本発明は、高分子フィルム上に無機化合物層（第１層）を有するフィルムの第１層表面に、有機シロキサンを主成分とする層（第２層）を設け、さらに、第２層表面に、無機化合物層（第３層）を設けることもできる。
【００２２】
本発明では、特に、第１層および／または第３層に、酸化アルミニウムを用いることが好ましい。すなわち、高分子フィルム上に酸化アルミニウムを形成し、有機シロキサンを主成分とする層を形成することによって有機シロキサンが酸化アルミニウムの欠陥部分に入り込み、酸化アルミニウム、有機シロキサン単独ではなしえなかった高いガスバリア性を実現できる。このとき、Ｎ原子を含有する有機シロキサンを用いることで、酸化アルミニウムのルイス酸点などの活性点にＮ元素が配位し、高い効果が得られる。有機シロキサン上にさらに酸化アルミニウムを形成することで、さらに高いガスバリア性を達成することが可能である。
【００２３】
本発明において、高分子フィルムと第１層目の界面は、高分子フィルム内部のＣ濃度の値が半減した場所を示す。例えば、高分子フィルム内部のＣ濃度が９７ａｔｍ％のとき、その半分の４８．５ａｔｍ％の場所を高分子フィルムと第１層の界面とする。また、例えば、第１層目を酸化アルミニウム、第２層目を有機シロキサン、第３層目を酸化アルミニウムとした場合、第１層目と第２層目の界面および第２層目と第３層目の界面は、それぞれの層内のＡｌ濃度の最大値の値が半減した場所を示す。例えば、第１層内のＡｌ濃度の最大値が５０ａｔｍ％のとき、第１層と第２層との間でＡｌ濃度が２５ａｔｍ％となった場所を第１層と第２層の界面とする。第２層目と第３層目の界面も同様にして求める。
【００２４】
各層の原子濃度の値は、「電子顕微鏡利用の基礎（共立出版株式会社）ｐ．１１３〜１１８」「医学・生物学  電子顕微鏡観察法（丸善株式会社）ｐ．３００〜３１９」記載の方法にしたがって測定することができる。すなわち、高分子フィルムを含む層全体をミクロトームを用いた超薄切片法により切り取り分析電子顕微鏡により分析する。各原子の濃度は、例えば、第１層目が酸化アルミニウム、第２層目が有機シロキサン、第３層目が酸化アルミニウムのとき以下のように定義する。第１層目のＡｌ、Ｏ、Ｓｉ、Ｃ濃度は、第１層目と第２層目の界面の値をそれぞれ示す。また、第２層目のＳｉ、Ｏ、Ｃ濃度は第２層目の膜厚の半分の位置の値をそれぞれ示す。さらに、第３層目のＡｌ、Ｏ、Ｓｉ、Ｃ濃度は、第２層目と第３層目の界面の値をそれぞれ示す。Ｓｉ濃度は第１層の酸化アルミニウム内の有機シロキサン量を定量的に表し、その値が高いほど、酸化アルミニウム内に有機シロキサンが導入され、酸化アルミニウムの欠陥が塞がれ、緻密化するので、酸素が透過しにくくなり、特に蒸着フィルムの酸素透過性を抑えることができ、高ガスバリア性が達成できる。
【００２５】
また、第１層内のＳｉ濃度が多くなると酸化アルミニウム内の欠陥が少なくなり、緻密性が向上して酸素、水蒸気ガスの透過ボリュームが低下し、酸素ガス、水蒸気ガスが透過しにくくなって高ガスバリア性が達成できる。
【００２６】
本発明の高ガスバリア性フィルムは、ガスバリア性向上の観点から、分析電子顕微鏡で測定した第１層目のＳｉの値が５ａｔｍ％以上、Ｃの値が２ａｔｍ％以上であることが必要である。Ａｌの値は、酸化アルミニウム中の欠陥に有機シロキサンを導入してガス透過を抑える観点から、好ましくは６０ａｔｍ％以下、さらに好ましくは４５ａｔｍ％以下である。また、分析電子顕微鏡で測定したＡｌの値が１０ａｔｍ％以下になると酸化アルミニウム内の欠陥量が増え有機シロキサンによる欠陥の封止ができないので、ガスの透過を抑えることが出来ず高ガスバリア性が達成できない。
【００２７】
なお、Ｏの値の下限値については、本発明の効果を奏する限りにおいて、特に限定されないが、好ましくは５ａｔｍ％以上、より好ましくは１０ａｔｍ％以上、さらに好ましくは１５ａｔｍ％以上である。Ｏの値の上限については、本発明の効果を奏する限りにおいて、特に限定されないが、７０ａｔｍ％以下であることが望ましい。
【００２８】
有機シロキサンを主成分とするコーティング用組成物を用いて積層する場合、該コーティング用組成物は、以下に示すアミノ基含有高分子化合物（Ａ）、有機化合物（Ｂ）、溶媒（Ｃ）を含む組成物であることが好ましく、より好ましくは、さらに有機金属化合物（Ｄ）を含むことが好ましい。
【００２９】
アミノ基含有高分子化合物（Ａ）としては、アミノ基を含有している有機高分子であれば特に限定されないが、具体的には、ポリアリルアミン、アミノ基含有（メタ）アクリレートや他の（メタ）アクリレート等との共重合体、ポリアルキレンイミン等が挙げられ、特にポリエチレンイミンが好適である。また、アミノ基を有する有機高分子化合物の数平均分子量は、２５０〜２０万、好ましくは２５０〜１０万、より好ましくは３００〜１万の範囲である。分子量が２５０より小さいと被覆層の可とう性に劣ることがあり、２０万より大きいと、被覆層の透明性に劣る可能性がある。
【００３０】
有機化合物（Ｂ）としては、アミノ基と反応しうる官能基とＳｉＯＲ１基（Ｒ１は、水素原子または炭素数１〜４のアルキル基またはアシル基を表す）を分子内に有するものであれば特に限定されないが、有機化合物中のアミノ基と反応し得る官能基としては、例えば、（メタ）アクリル基，エポキシ基、メルカプト基、イソシアネート基、カルボキシル基等が挙げられる。有機化合物中のＳｉＯＲ１基（Ｒ１は、水素原子または炭素数１〜４のアルキル基またはアシル基を表す。）の炭素数１〜４のアルキル基としては、特に制限されるものではなく、メチル基、エチル基、プロピル基、ブチル基の直鎖アルキル基、イソプロピル基の分岐鎖アルキル基、シクロプロピル基、シクロブチル基の環状（脂環式）アルキル基のいずれであってもよい。また、アシル基としては、特に制限されるべきものではなく、例えば、ホルミル基、アセチル基、プロピオニル基、ブチリル基、イソブチリル基、バレリル基、イソバレリル基、ピバロイル基、ヘキサノイル基、オクタノイル基、ラウロイル基、パルミトイル基、ステアロイル基、オレオイル基、アクリロイル基、メタクリロイル基、クロロホルミル基、ピルボイル基、オキサロ基、メトキサリル基、エトキサリル基、シクロヘキシルカルボニル基、ベンゾイル基、トルオイル基、シンナモイル基、ナフトイル基などが挙げられる。ガスバリア性、および被覆層の形成時の収縮低減のため、Ｒ１がメチル基やエチル基であることが好ましい。有機化合物の具体例としては、γ―（メタ）アクリロキシプロピルトリメトキシシラン、γ―（メタ）アクロキシプロピルトリエトキシシラン、γ―（メタ）アクリロキシプロピルメチルジメトキシシラン、γ―（メタ）アクリロキシメチルプロピルジエトキシシラン、γ―グリシドキシプロピルトリメトキシシラン、γ―グリシドキシプロピルトリエトキシシラン、γ―グリシドキシプロピルメチルジメトキシシラン、γ―グリシドキシプロピルメチルジエトキシシラン、β―（３，４−エポキシシクロヘキシル）エチルトリメトキシシラン、β―（３，４−エポキシシクロヘキシル）エチルトリエトキシシラン、γ―メルカプトプロピルトリメトキシシラン、γ―メルカプトプロピルトリエトキシシラン、γ―イソシアノプロピルトリメトキシシラン、γ―イソシアノプロピルトリエトキシシラン等が挙げられる。有機化合物としては、エポキシ基を含有していることが、アミノ基を含有する有機高分子化合物との反応容易性、作業時の取扱い性等の点から好ましい。ＳｉＯＲ１基を有することで、アミノ基含有の高分子化合物と反応する前もしくは反応後に加水分解縮合が進行し、有機金属化合物の加水分解性縮合基と共加水分解縮合を起こして縮重合が進行していく。そのため、緻密な膜を形成することができる。
【００３１】
溶媒（Ｃ）としては、メタノール、エタノール、２−プロパノール、ブタノール、エチレングリコール等のアルコール類、アセトン、メチルエチルケトン等のケトン類、トルエン、ベンゼン、キシレン等の芳香族炭化水素類、ヘキサン、ヘプタン、オクタン等の炭化水素類、酢酸エチル、酢酸ブチル等のエステル類、エチレングリコールモノエチルエーテル等のエーテル類、その他、テトラヒドロフラン、水等が挙げられ、これらの１種または２種以上を混合して用いることもできる。溶解性の点からアルコール類が好ましい。
【００３２】
有機金属化合物（Ｄ）としては、一般式Ｒ２ｍＭ（ＯＲ３）ｎ（ただし、式中Ｍは金属元素、Ｒ２は炭素数１〜４のアルキル基またはアミノ基と反応しない官能基を有する炭素数１〜４のアルキル基であり、ｎは１以上の整数でかつｍ＋ｎは金属元素Ｍの原子価と一致する）が挙げられる。金属元素Ｍは、Ｓｉ，Ｔｉ，ＺｒおよびＡｌからなる群から選ばれる少なくとも１種の元素であることが好ましく、特にＳｉが上記有機化合物との反応性の点から望ましい。上記式中のＲ２は、炭素数１〜４のアルキル基またはアミノ基と反応しない官能基を有する炭素数１〜４のアルキル基であればよい。ここで、アミノ基と反応しない官能基としては、特に制限されるものではなく、例えば、アミノ基、ビニル基などが挙げられる。また、炭素数１〜４のアルキル基に関しては、上記Ｒ１で説明した炭素数１〜４のアルキル基と同様のものが挙げられる。Ｒ２として好ましくは、耐熱性の観点からビニル基である。
【００３３】
上記式中のＲ３は、水素原子または炭素数１〜４のアルキル基である。Ｒ３として好ましくは、加水分解縮合の反応性の観点からメチル基、エチル基である。なお、Ｒ３は、ｎが２以上の場合には、同一であってもよいし、異なっていてもよい。
【００３４】
上記式中のｎは１以上の整数であり、ｍは０以上の整数であり、かつｍ＋ｎは金属元素Ｍの原子価と一致するものである。例えば、金属元素ＭがＳｉの場合、ｍ＋ｎ＝４であり、コーティング層の耐熱性の観点から、ｍ＝０であり、ｎ＝４であることが好ましい。
【００３５】
有機金属化合物（Ｄ）の具体例としては、例えば、テトラメトキシシラン、テトラエトキシシラン、テトライソプロポキシシラン、テトラブトキシシラン、メチルトリメトキシシラン、メチルトリエトキシシラン、メチルトリイソプロポキシシラン、エチルトリメトキシシラン、エチルトリエトキシシラン、エチルトリイソプロポキシシラン、ｎ−プロピルトリメトキシシラン、ｎ−プロピルトリエトキシシラン、ジメチルジメトキシシラン、ジメチルジエトキシシラン、ジエチルジメトキシシラン、ジエチルジエトキシシラン、トリメチルメトキシシラン、γ―アミノプロピルトリメトキシシラン、γ―アミノプロピルトリエトキシシラン、Ｎ−β―（アミノエチル）γ―アミノプロピルトリメトキシシラン、  Ｎ−β―（アミノエチル）γ―アミノプロピルトリエトキシシラン、γ―アミノプロピルメチルジメトキシシラン、γ―アミノプロピルメチルジエトキシシラン、Ｎ−β―（アミノエチル）γ―アミノプロピルメチルジメトキシシラン、  Ｎ−β―（アミノエチル）γ―アミノプロピルメチルジエトキシシラン、ビニルトリメトキシシラン、ビニルトリエトキシシラン、トリメチルシラノール、テトライソプロポキシチタン、テトラブトキシチタン、テトライソプロポキシジルコニウム、テトラブトキシジルコニウム、トリエチキシアルミニウム、トリブトキシアルミニウム等が挙げられ、これらの１種または２種以上を用いることができる。この中でコーティング後の耐熱性から、テトラメトキシシラン、テトラエトキシシランが好ましい。
【００３６】
有機化合物（Ｂ）および有機金属化合物（Ｄ）はそれぞれ予め公知の方法により、加水分解縮合していてもよく、また共加水分解縮合をしていてもよい。
【００３７】
ここで、有機シロキサンコーティング用組成物は、上記アミノ基含有高分子化合物（Ａ）、および有機化合物（Ｂ）、さらに好ましくは必要に応じて有機金属化合物（Ｄ）、溶媒（Ｃ）を主要な使用原料として含むものであればよい。さらに、コーティング用組成物には、本発明の効果を損なわない範囲で、硬化触媒、濡れ性改良剤、可塑剤、消泡剤、増粘剤などの無機・有機系各種添加剤を使用原料として含んでいてもよい。また、これらを溶解する適当な溶剤を使用する場合において、特に限定しない場合には、これらの溶剤をも含むものとする。なお、有機シロキサンコーティング用組成物は、製造方法や製造過程に応じて、これら原料、該原料の反応物や加水分解縮合物などが混在している（例えば、反応前の使用原料やその加水分解縮合物を含むもの、使用原料を反応させて反応物を含むもの、使用原料や反応物の加水分解縮合を行って加水分解縮合物を含むもの、反応物と使用原料との共加水分解縮合を行って加水分解縮合物を含むものなど製造過程等により様々に成分構成が変化する）。すなわち、当該コーティング用組成物の成分組成は、製造工程に即して経時的に変化する可能性がある。以下、単に有機シロキサンコーティング用組成物とした場合には、経時的等の変化を含めた組成物を示す。
【００３８】
また、有機シロキサンを主成分とする層（第２層）を形成するにおいて、アミノ基含有高分子化合物（Ａ）の使用量は、特に限定されないが、例えば、上記有機シロキサンコーティング用組成物の合計量に対して、通常１０〜９０質量％、好ましくは２０〜８０質量％、より好ましくは２５〜５０質量％の範囲である（ただし、溶剤を除く）。アミノ基含有高分子化合物（Ａ）の使用量が１０質量％未満の場合には、有機シロキサンを主成分とする層の可とう性が劣ることがあり好ましくない。一方、９０質量％を越える場合には、有機シロキサンを主成分とする層の耐水性が劣ることがあり好ましくない。
【００３９】
有機化合物（Ｂ）の使用量は、特に限定されないが、上記有機シロキサンコーティング用組成物の合計量に対して、通常５〜５０質量％、好ましくは７〜３５質量％、より好ましくは１０〜２０質量％の範囲である（ただし、溶剤を除く）。有機化合物（Ｂ）の使用量が５質量％未満の場合には、有機シロキサンを主成分とする層が耐水性に劣ることがあり好ましくない。一方、５０質量％を越える場合には、有機シロキサンを主成分とする層がガスバリア性に劣ることがあり好ましくない。
【００４０】
有機金属化合物（Ｄ）の使用量は、特に限定されないが、有機シロキサンコーティング用組成物の合計量に対して、通常、８０質量％以下、好ましくは１０〜８０質量％、より好ましくは２０〜７０質量％、特に好ましくは３０〜６０質量％の範囲である（ただし、溶剤を除く）。上記有機金属化合物の使用量が８０質量％を越える場合には、有機シロキサンを主成分とする層が可とう性に劣ることがあり好ましくない。一方、有機金属化合物の使用量の下限値は０質量％であるが、使用する場合にはその作用効果を十分に発揮し得ることが望ましく、１０質量％未満の場合には、有機シロキサンを主成分とする層が耐水性に劣ることがあり好ましくない。
【００４１】
溶剤（Ｃ）の使用量は、有機シロキサンコーティング用組成物（ただし、溶剤を除く）の合計量１００質量部に対して、通常、３０〜９５質量部、好ましくは５０〜９０質量部、より好ましくは７０〜８５質量部の範囲である。上記溶剤の使用量が３０質量部未満の場合には、上記有機シロキサンコーティング用組成物の反応安定性に劣り好ましくない。一方、９５質量部を越える場合には、コーティング層を形成する際の生産性が劣り好ましくない。
【００４２】
アミノ基含有高分子化合物（Ａ）と有機化合物（Ｂ）との反応前に有機化合物の加水分解縮合を行っても良いし、あるいはアミノ基含有高分子化合物（Ａ）と有機化合物（Ｂ）との反応後に、有機化合物の加水分解縮合を行ってもよい。また、アミノ基含有高分子化合物（Ａ）と有機化合物（Ｂ）との反応前に、有機化合物（Ｂ）と有機金属化合物（Ｄ）との共加水分解縮合を行ってもよいし、あるいはアミノ基含有高分子化合物（Ａ）と有機化合物（Ｂ）との反応後に、有機金属化合物（Ｄ）を加えて有機化合物と有機金属化合物との共加水分解縮合を行っても良いなど、加水分解縮合を行うタイミングや各成分の添加のタイミングに関しては特に制限されるものではない。さらに、無機化合物層表面に有機シロキサンを主成分とする層を形成する関係においても、加水分解縮合を行って得られた加水分解縮合物を有するコーティング用組成物を無機化合物上に被覆し、硬化乾燥後、さらに未反応の有機化合物のＳｉＯＲ１基や有機金属化合物のＭＯＲ３基を反応（縮合）させる処理を行っても良いし、あるいは加水分解縮合させる前に無機化合物上に被覆し、硬化乾燥と同時に加水分解縮合させ、さらに未反応の有機化合物のＳｉＯＲ１基や有機金属化合物のＭＯＲ３基を反応（縮合）させる処理を行っても良いなど、特に制限されるべきものではない。
【００４３】
さらに、コーティング層中の未反応の有機化合物のＳｉＯＲ１基や有機金属化合物のＭＯＲ３基を低減することが高湿・ウエット状態下におけるガスバリア性の特性を向上させる上で望ましい。アミノ基含有高分子化合物（Ａ）、有機化合物（Ｂ）、さらには有機金属化合物（Ｄ）、溶剤（Ｃ）、水、添加剤などの各成分量を上記に規定する使用量を満足するように、あるいは本発明の効果を損なわない範囲で調整する必要があるが、さらには無機化合物上にこれらを適当なコーティング方法によりコーティングした後に、皮膜の硬化および乾燥を行い、その後に有機シロキサン層中の未反応の有機化合物のＳｉＯＲ１基や有機金属化合物のＭＯＲ３基を反応（縮合）させる処理を行うのが好ましく、例えば、有機シロキサンコーティング層形成組成物を無機化合物上に塗布乾燥後に、未反応基を減少させる上で有効な加熱処理（例えば、６０℃で２日間程度）やコロナ処理、あるいは酸素ガスや水蒸気を用いたプラズマ処理を行う方法などが好ましい。これらの処理は蒸着機内で行ってもの良い。
【００４４】
ここで、上記コーティング方法としては特に制限されるべきものではなく、フィルム基板の形状に適した方法を利用することができ、例えば、ロールコーティング法、ディップコーティング法、バーコーティング法、ダイコーティング法等やこれらを組み合わせた方法を利用することができる。なかでも、ダイコーティング法は、コーティング層形成組成物の安定性を増す理由で好ましい。
【００４５】
硬化および乾燥では、より早く硬化・乾燥させたい場合には高分子フィルムおよび無機化合物層の耐熱温度以下で加熱することが好ましい。また、加熱に加えて加湿を行えば、さらに速やかに硬化・乾燥を完了させることができる。なお、乾燥の際に有機金属化合物（Ｄ）の蒸発を防ぐため、有機金属化合物は予め加水分解縮合を行うことが好ましい。この加水分解縮合反応は公知の触媒を用いることができ、また溶剤中で反応させるのが有利である。有機化合物（Ｂ）と予め共加水分解縮合を行うことが好ましい。
【００４６】
上記硬化および乾燥後に、未反応の有機化合物のＳｉＯＲ１基や有機金属化合物のＭＯＲ３基を反応（縮合）させる処理方法としては、例えば、コロナ放電による処理法や加熱する処理法、酸素等のガス、水蒸気を用いたプラズマ処理などが利用できるが、未反応の有機化合物（Ｂ）のＳｉＯＲ１基や有機金属化合物（Ｄ）のＭＯＲ３基の反応（縮合）を促進させることができるものであれば、特にこれらに制限されるべきものではなく、蒸着機内でこれらの処理を行っても良い。
【００４７】
本発明の有機シロキサンを主成分とする層（第２層）の厚さは、０．０１〜２０μｍ、好ましくは０．１〜１５μｍ、より好ましくは０．５〜１０μｍの範囲である。第２層の厚さが０．０１μｍ未満の場合には、コーティング層にピンホールが発生しやすくなり、一方、２０μｍを越える場合には、第２層にクラックが生じることがあり高ガスバリア性を達成するためには好ましくない。
【００４８】
本発明は、第１層の無機化合物上に有機シロキサンを主成分とする層（第２層）を形成させた後、乾燥する。乾燥条件としては、前記有機シロキサンコート用組成物からなる第２層を形成させた後、好ましくは４０〜２００℃、より好ましくは５０〜１５０℃、さらに好ましくは６０〜１００℃である。４０℃より低温であると乾燥に時間を要し、生産性に劣ることがある。２００℃より高温であると、乾燥が速すぎて有機シロキサン組成物が緻密な層を形成することができなくなり、気体バリア性が低下することがある。乾燥時の湿度は、好ましくは２０％Ｒｈ以下、より好ましくは１０％Ｒｈ以下である。乾燥時の湿度が２０％Ｒｈより高いと、被覆用組成物に含まれるＳｉＯＲ１基（Ｒ１は、水素原子または炭素数１〜４のアルキル基を表す。）の反応コントロールが困難で、有機シロキサン層が白濁したり、気体バリア性が低下してしまう問題がある。
【００４９】
本発明において、高分子フィルム上に無機化合物層（第１層）を有するフィルムのＩ（ＯＨ）／Ｉ（ＢＡＳＥ）、Ｐ（ＬＯ）のピーク位置およびピーク幅の値はアプライド  サーフェス  サイエンス（Ａｐｐｌｉｅｄ  Ｓｕｒｆａｃｅ  Ｓｃｉｅｎｃｅ）ｖｏｌ．１７２（２００１）第３０１−３１１頁、「チャートで見るＦＴ−ＩＲ」（講談社サイエンティフィック第１１−１７頁、第３６−３７頁、第１１４−１１７頁）記載の方法にしたがって測定することが可能である。すなわち、高分子フィルムおよび無機物層全体のＡＴＲスペクトルを測定後、高分子フィルムの吸収を差し引き、ピーク分割を行う。３４００ｃｍ−１付近のピークはＯＨの伸縮振動による吸収であり、その積分強度をＩ（ＯＨ）とする。また、例えば、高分子フィルムがポリエチレンテレフタレートの場合、Ｉ（ＢＡＳＥ）は１５０５ｃｍ−１のベンゼン環の面内骨格振動（炭素間の伸縮振動）の積分強度となる。Ｉ（ＯＨ）／Ｉ（ＢＡＳＥ）の値は、第１層の無機物内の水分量を定量的に表し、その値が高いほど、無機物層内の水分量が多くなり、無機物層が吸着水を多く含むことで欠陥が減少し、緻密化するので、ガスが透過しにくくなる。
【００５０】
また、ＡｌＯｘの伸縮振動のＬＯ（縦光学モード）のピークをＰ（ＬＯ）とする。Ｐ（ＬＯ）のピーク位置が高波数になり、ピーク幅が狭くなると蒸着膜表面が微結晶化し、緻密性が向上して酸素、水蒸気ガスの透過ボリュームが低下し、酸素ガス、水蒸気ガスが透過しにくくなる。
【００５１】
本発明において、高分子フィルム上に無機化合物層（第１層）を有するフィルムは、ガスバリア性向上の観点から、ＡＴＲ法で測定したＩ（ＯＨ）／Ｉ（ＢＡＳＥ）が１０以上であることが好ましい。また、Ｐ（ＬＯ）のピーク位置が９１９ｃｍ−１以上９２５ｃｍ−１以下、Ｐ（ＬＯ）のピーク幅が１３７ｃｍ−１以下であることが好ましい。さらに、ＡＴＲ法で測定したＩ（ＯＨ）／Ｉ（ＢＡＳＥ）が１０以上であり、かつ、Ｐ（ＬＯ）のピーク位置が９１９ｃｍ−１以上９２５ｃｍ−１以下、Ｐ（ＬＯ）のピーク幅が１３７ｃｍ−１以下であることが好ましい。Ｉ（ＯＨ）／Ｉ（ＢＡＳＥ）の値は、第２層目の有機シロキサンコートを行った場合、そのガスバリア性における効果を発現する観点から、好ましくは１０以上、さらに好ましくは１２以上である。また、Ｐ（ＬＯ）のピーク位置およびピーク幅は、第１層の無機物層を緻密化し第２層のコーティングで効果的に酸素、水蒸気透過を抑える観点から、好ましくは９１９ｃｍ−１以上、より好ましくは９２０ｃｍ−１以上である。ＡＴＲ法で測定したＩ（ＯＨ）／Ｉ（ＢＡＳＥ）の値が１０未満となると、第１層内の無機物層内の水分量が減少し、第２層の有機シロキサン層が第１層に入り込みすぎ、緻密にならないので、ガスの透過を抑えることが出来ず高ガスバリア性が達成できない。また、ＡＴＲ法で測定したＰ（ＬＯ）のピーク位置が９１９ｃｍ−１より低く、ピーク幅が１３７ｃｍ−１より大きいと、第１層目の無機物層の結晶化が進まず、第２層目をコーティングした際に酸素、水蒸気の透過を抑えることが出来ず高ガスバリア性が達成できない。
【００５２】
なお、Ｉ（ＯＨ）／Ｉ（ＢＡＳＥ）の値の上限値については、本発明の効果を奏する限りにおいて、特に限定されないが、好ましくは１８以下、より好ましくは１６以下、さらに好ましくは１４以下である。Ｐ（ＬＯ）のピーク位置の上限およびピーク幅の下限については、本発明の効果を奏する限りにおいて、特に限定されないが、９４０ｃｍ−１以下および１２０ｃｍ−１以上であることが望ましい。
【００５３】
Ｉ（ＯＨ）／Ｉ（ＢＡＳＥ）、Ｐ（ＬＯ）のピーク位置、ピーク幅を上記範囲内にする方法としては、高分子フィルムを巻きだしたのち、次いで金属を蒸気化させる際、巻き取り側の導入酸素量を巻き出し側の導入酸素量の１／４以下に設定しフィルム表面上に無機物層を形成後、一定条件下で湿熱処理を行う方法が挙げられる。高分子フィルムを巻きだしてフィルム表面上に無機物層を形成後に湿熱処理が行われないと、Ｉ（ＯＨ）／Ｉ（ＢＡＳＥ）、Ｐ（ＬＯ）のピーク位置の値を上記範囲内にすることは困難となる場合がある。
【００５４】
Ｉ（ＯＨ）／Ｉ（ＢＡＳＥ）、Ｐ（ＬＯ）の値を上記範囲内にする方法としては、高分子フィルムを巻きだしたのち、次いで金属を蒸気化させ、フィルム表面上に無機化合物物層を形成する際に、巻き取り側の導入酸素量を巻き出し側の導入酸素量の１／４以下にして、かつ、製膜後の酸化アルミニウムを２５〜１００℃、４０〜１００％ＲＨの範囲で湿熱処理を行う方法が挙げられる。高分子フィルムを巻きだしてフィルム表面上に無機化合物層を形成する際に導入酸素比率を決定し、後に湿熱処理が行われないと、Ｉ（ＯＨ）／Ｉ（ＢＡＳＥ）、Ｐ（ＬＯ）のピーク位置、ピーク幅の値を上記範囲内にすることは困難となる場合がある。
【００５５】
高分子フィルム上に形成する無機化合物層の厚みは素材により一概に言えないが、例えば、酸化アルミニウム等の蒸着膜の場合は、０．００２〜０．３μｍが好ましく、より好ましくは、０．００３〜０．２μｍ、さらに好ましくは０．００５〜０．０１μｍがよい。酸化アルミニウム蒸着膜の膜厚がかかる好ましい範囲であると、その膜の柔軟性を保てるので、膜にクラック等が発生しにくくなり、酸素ガス、水蒸気ガスによる膜の修復が容易となる。また、ピンホール等の影響が小さく、酸素分子の透過を酸化アルミ蒸着膜によって十分に阻止でき高バリア性を維持できるので好ましい。
【００５６】
本発明に使用する高分子フィルムとしては、有機高分子化合物からなるフィルムであれば特に限定されず、例えば、ポリエチレンあるいはポリプロピレン等のポリオレフィン、ポリエチレンテレフタレートあるいはポリエチレンナフタレート等のポリエステル、ポリアミド、ポリカーボネート、ポリスチレン、ポリビニルアルコール、エチレン酢酸ビニル共重合体のケン化物、ポリアクリロニトリル、ポリアセタール等の各種ポリマからなるフィルムを使用することができる。好ましくは、ポリエチレンテレフタレートからなるフィルムである。高分子フィルムを構成するポリマは、ホモポリマー、コポリマーのいずれでもよいし、また、単独またはブレンドして用いることができる。
【００５７】
また、高分子フィルムとして、単層フィルム、あるいは、２層以上の共押し出し法で製膜したフィルムや、一軸方向あるいは二軸方向に延伸されたフィルム等を使用することができる。
【００５８】
本発明に使用する高分子フィルムの厚さは特に限定されないが、無機化合物を形成する時の安定性等から、５〜１００μｍが好ましく、より好ましくは、７〜６０μｍである。
【００５９】
本発明に使用する高分子フィルムには、必要に応じて、例えば、帯電防止剤、紫外線吸収剤、可塑剤、滑剤、充填剤等の添加剤を、本発明の効果を損なわない範囲内で添加したフィルム等も用いることができる。帯電防止剤を添加することで、フィルムを巻き取り後、巻き出したとき２層積層時の有機シロキサンコート上およびに３層積層時の酸化アルミニウム上に起こる剥離帯電を防止し、層の脱離に効果がある。また、可塑剤、滑剤、充填剤等の添加剤を添加することで、フィルム表面形状を最適化し、２層積層時の有機シロキサンコート後のガスバリア性を最も良く発現することが可能である。
【００６０】
本発明の高ガスバリア性フィルムは、包装材料や包装体の一部として用いる観点からは、酸素透過率は１．０ｃｃ／ｍ２・ａｔｍ・２４ｈ以下であることが好ましい。より好ましくは０．８ｃｃ／ｍ２・ａｔｍ・２４ｈ以下、更に好ましくは０．５ｃｃ／ｍ２・ａｔｍ・２４ｈ以下であり、かつ、水蒸気透過率は、１．０ｇ／ｍ２・２４ｈ以下であることが好ましく、より好ましくは０．８ｇ／ｍ２・２４ｈ以下、更に好ましくは０．５ｇ／ｍ２・２４ｈである。
【００６１】
次に、第１層目および第３層目の無機化合物層として酸化アルミニウム蒸着膜を形成する場合を例にとって、本発明の高ガスバリア性フィルムを製造する方法の一例を具体的に説明する。
【００６２】
巻き取り式の真空蒸着装置を使用し、高分子フィルムを基材とし、真空蒸着装置の巻き取り室から、高分子フィルムを巻きだし、ガイドロールを介して、クーリングドラムに導入する。アルミニウムワイヤーをボートに導入して、抵抗加熱方式によりアルミニウムを蒸気化し、酸素を導入することで、導入された高分子フィルムの片面に酸化アルミニウムの蒸着膜を形成する。このとき巻き取り側の導入酸素量を巻き出し側の導入酸素量の１／４以下に設定する。その後、ガイドロールを介して、巻き取りロールに巻き取る。
【００６３】
このようにして、得られた蒸着フィルムを取り出し、２５〜１００℃、４０〜１００％ＲＨに設定した恒温恒湿槽内で湿熱処理を行う。湿熱処理を行う場合は、ロール状でも良いし、シート状でも良い。また、巻き取りロールを取り出す前に蒸着装置内で行っても良い。
【００６４】
上記の第１層目の蒸着フィルム上に乾燥時の膜厚が０．００５〜５．０μｍになるように有機シロキサンポリマーを塗布する。塗布後、６０〜１５０℃で１０秒以上乾燥させ、溶媒を飛ばす。その後、２５〜１００℃に設定した熱風オーブン中で硬化処理を行う。塗布、乾燥、硬化処理はロール状で行っても良いし、シート状で行っても良い。
【００６５】
このようにして得られた有機シロキサンを主成分とする第２層表面に第１層目と同様にして第３層の無機化合物層を形成することもできる。要望されるガスバリア性によって、第３層を形成しても良いし、しなくても良い。また、必要に応じて湿熱処理を行ってもよい。
【００６６】
高分子フィルム上に無機化合物層を形成する方法は特に限定されず、例えば、アルミニウム等の金属等を使用し、真空蒸着法、スパッタリング法、イオンプレーティング法等によって、形成される。このようにして形成された膜中には欠陥が存在知るためガス透過が完全には阻止できず、ガスバリア性には限界がある。そのため、本発明では、有機シロキサンを主成分とする層を設け、有機シロキサンで欠陥をふさぐことで高ガスバリア性が達成できる。さらに、有機シロキサンを主成分とする層の表面に無機化合物層を形成することによって、さらなる高ガスバリア性が達成できる。また、高分子フィルム上に形成した無機化合物層（第１層）を温度２５〜１００℃、４０〜１００％ＲＨの範囲で湿熱処理を行うことにより高いバリア性を得ることができる。蒸着後の膜中には欠陥が存在し、その状態で有機シロキサンコートを行っても欠陥が十分に閉塞されず、高いバリア性を得にくくなる場合がある。有機シロキサンコートを行うフィルムとしては、上述の方法で高分子フィルム上に無機化合物を形成したフィルムであれば特に限定されないが、ＡＴＲ法で測定したＩ（ＯＨ）／Ｉ（ＢＡＳＥ）が１０より大きいものが好ましく、より好ましくは１１以上、さらに好ましくは１２以上が良い。Ｐ（ＬＯ）のピーク位置は９１９ｃｍ−１以上９２５ｃｍ−１以下のものが好ましく、より好ましくは９２０ｃｍ−１以上９２４ｃｍ−１以下、さらに好ましくは９２１ｃｍ−１以上９２３ｃｍ−１以下が良い。Ｐ（ＬＯ）のピーク幅は１３７ｃｍ−１以下が好ましく、より好ましくは１３６ｃｍ−１以下、さらに好ましくは１３５ｃｍ−１のものが良い。
【００６７】
本発明の方法で製造されたフィルムは、例えば、他の樹脂フィルム、紙基材、金属素材、合成紙、セロハン、その他等の包装用容器を構成する包装用素材等と任意に組み合わせ、ラミネートして種々の積層体を製造することもできる。これらの積層体は、例えば、種々の物品を包装するのに適した包装材料として用いることができる。
【００６８】
上記した他の樹脂フィルムとしては、未延伸、一軸ないし二軸方向に延伸されたもの等、いずれのものでも使用することができる。また、その厚さは、数μｍから数１００μｍの範囲から選択して使用することができる。また、そのフィルム性状は、押し出し成膜、インフレーション成膜、コーティング膜等のいずれの性状でもよい。使用する樹脂素材は特に限定されず、具体的な素材としては、例えば、低密度ポリエチレン、中密度ポリエチレン、高密度ポリエチレン、線状低密度ポリエチレン、ポリプロピレン、エチレンプロピレン共重合体、エチレン酢酸ビニル共重合体、アイオノマー樹脂、エチレンアクリル酸エチル共重合体、エチレンアクリル酸またはメタクリル酸共重合体、酸変性ポリオレフィン系樹脂、メチルペンテンポリマー、ポリブテン系樹脂、ポリ塩化ビニル系樹脂、ポリ酢酸ビニル系樹脂、ポリ塩化ビニリデン系樹脂、塩化ビニル塩化ビニリデン共重合体、ポリ（メタ）アクリル系樹脂、ポリアクリルニトリル系樹脂、ポリスチレン系樹脂、アクリロニトリルスチレン共重合体（ＡＳ系樹脂）、アクリロニトリルブタジェンスチレン共重合体（ＡＢＳ系樹脂）、ポリエステル系樹脂、ポリアミド系樹脂、ポリカーボネート系樹脂、ポリビニルアルコール系樹脂、エチレン酢酸ビニル共重合体のケン化物、フッ素系樹脂、ジエン系樹脂、ポリアセタール系樹脂、ポリウレタン系樹脂、ニトロセルロース、等から任意に選択して使用することができる。
【００６９】
また、上記した紙基材としては、坪量８０〜６００ｇ／ｍ２のものが好ましく、より好ましくは、坪量１０〜４５０ｇ／ｍ２  のものを使用することが望ましい。具体的には、例えば、強サイズ性の晒または未晒の紙基材、あるいは純白ロール紙、クラフト紙、板紙、加工紙等の紙基材、その他等を使用することができる。
【００７０】
また、上述の金属素材としては、例えば、アルミニウム箔、あるいは、アルミニウム蒸着膜を有する樹脂フィルム等を使用することができる。
【００７１】
本発明の製造方法で得られる高ガスバリア性フィルムを用いて積層体を得る方法は特に限定されないが、例えば、以下の方法で好ましく製造される。
【００７２】
本発明の製造方法で得られたフィルムの表面に、必要に応じて、コロナ処理、オゾン処理、フレーム処理等の前処理を施した上で、ポリエステル系、イソシアネート系（ウレタン系）、ポリエチレンイミン系、ポリブタジェン系、有機チタン系等のアンカーコーティング剤、あるいはポリウレタン系、ポリアクリル系、ポリエステル系、エポキシ系、ポリ酢酸ビニル系、セルロース系、その他のラミネート用接着剤等を使用して、公知の包装材料をラミネートする方法等により製造することができる。ここで、ラミネート方法は特に限定されず、例えば、ウエットラミネーション法、ドライラミネーション法、無溶剤型ドライラミネーション法、押し出しラミネーション法、Ｔダイ押し出し成形法、共押し出しラミネーション法、インフレーション法、共押し出しインフレーション法、その他の方法等を使用することができる。
【００７３】
次に、積層体を使用して、製袋ないし製函する方法について説明する。例えば、包装用容器として高分子フィルム等からなる軟包装袋を形成する場合、上記のような方法で製造した積層体を使用し、その内層のヒートシール性樹脂層の面を対向させて、それを折り重ねるか、或いはその二枚を重ね合わせ、更にその周辺端部をヒートシールしてシール部を設けて袋体を構成することができる。また、その製袋方法としては、積層体を、その内層の面を対向させて折り曲げるか、あるいはその二枚を重ね合わせ、更にその外周の周辺端部を、例えば、側面シール型、二方シール型、三方シール型、四方シール型、封筒貼りシール型、合掌貼りシール型（ピローシール型）、ひだ付シール型、平底シール型、角底シール型、その他等のヒートシール形態によりヒートシールして、種々の形態の包装用容器を製造することもできる。その他、例えば、自立性包装袋（スタンディングパウチ）等も製造することが可能であり、上記の積層体を使用してチューブ容器等を製造することもできる。ここで、ヒートシールの方法としては、例えば、バーシール、回転ロールシール、ベルトシール、インパルスシール、高周波シール、超音波シール等の公知の方法で行うことができる。なお、上記のような包装用容器には、例えば、ワンピースタイプ、ツウーピースタイプ、その他の注出口、あるいは開閉用ジッパー等を任意に取り付けることができる。
【００７４】
また、包装用容器として、紙基材を含む液体充填用紙容器を製造する場合、例えば、積層体として、本発明の製造方法で得られた高ガスバリア性フィルムに紙基材を積層した積層体を製造し、該積層体から所望の紙容器を製造するブランク板を製造後、このブランク板を使用して胴部、底部、頭部等を製函して、例えば、ブリックタイプ、フラットタイプあるいはゲーベルトップタイプの液体用紙容器等を製造することができる。また、その容器の形状は、角形容器、丸形等の円筒状の紙缶等のいずれのものでも製造することができる。
【００７５】
本発明の製造方法で得られた高ガスバリア性フィルムを使用した容器は、酸素ガス等に対するガスバリア性、耐衝撃性等に優れ、更に、ラミネート加工、印刷加工、製袋ないし製函加工等の後加工適性に優れ、また、バリア性膜としての無機物の剥離を防止し、かつ、その熱的クラックの発生を阻止し、その劣化を防止して、バリア性膜として優れた耐性を発揮し、例えば、食品、医薬品、洗剤、シャンプー、オイル、歯磨き、接着剤、粘着剤等の化学品ないし化粧品、その他等の種々の物品の包装適性、保存適性等に優れているものである。
【００７６】
【実施例】
次に、実施例を挙げて、具体的に本発明を説明する。なお、製造したフィルムの特性は下記の条件下で測定した。
（ＡＴＲでの測定方法）アプライド  サーフェス  サイエンス（Ａｐｐｌｉｅｄ  Ｓｕｒｆａｃｅ  Ｓｃｉｅｎｃｅ）ｖｏｌ．１７２（２００１）第３０１−３１１頁、「チャートで見るＦＴ−ＩＲ」（講談社サイエンティフィック第１１−１７頁、第３６−３７頁、第１１４−１１７頁）記載の方法にしたがって測定した。測定条件は以下の通りである。
（分析電子顕微鏡での測定方法）
表面分析技術選書  透過型電子顕微鏡（日本表面科学会偏、丸善株式会社）記載の方法にしたがって測定した。測定条件は以下の通りである。
【００７７】
装置：走査透過型電子顕微鏡（ＨＲＳＴＥＭ）（ＶＧ社製ＨＢ５０１）ＥＤＸ：ＫＥＶＥＸ  ＤＥＬＴＡｐｌｕｓ定量トータルシステム  エネルギー分散型Ｘ線分析計（Ｓｉ＜Ｌｉ＞半導体検出器、ＵＴＷ型）
測定条件  加速電圧：１００ｋＶ  試料吸収電流：１０−９Ａ  計測時間：１００ｓｅｃ（ＥＤＸポイント分析）  ビーム径：１ｎｍφ
（酸素透過率測定）
温度２３℃、湿度０％および８０％ＲＨの条件で、米国、モコン（ＭＯＣＯＮ）社製の酸素透過率測定装置（機種名、“オキシトラン”（ＯＸＴＲＡＮ  ２／２０））を使用して測定した。
（水蒸気透過率測定）
温度４０℃、湿度９０％ＲＨの条件で、米国、モコン（ＭＯＣＯＮ）社製の水蒸気透過率透過率測定装置（機種名、“パ−マトラン”Ｗ３／３１）を使用して測定した。
（湿熱処理装置）
所定温度、湿度で株式会社  ナガノ科学機械製作所製の恒温恒湿器（形式  ＬＨ−２０−４Ｍ）を使用して湿熱処理を行った。
（熱処理装置）
所定温度でタバイエスペック株式会社製のＴＥＭＰＥＲＴＵＲＥ  ＣＨＡＭＢＥＲ（ＭＯＤＥＬ  ＧＰＨＨ−２００）を使用して熱処理を行った。
（実施例１）
図１に示す装置構造の巻き取り式の真空蒸着装置を使用し、厚さ１２μｍの２軸延伸ポリエチレンテレフタレートフィルム（東レ株式会社製ルミラー１２Ｔ７０５）を基材とし、その片面に、アルミニウムを蒸着源に用いて抵抗加熱方式によりアルミニウムを蒸気化し、膜厚０．０１μｍの酸化アルミニウムの蒸着膜（第１層）を設けたフィルムを製造した。
【００７８】
図１は無機化合物層（第１層）を形成する製造方法を実施するための巻き取り式真空蒸着装置の一例の概略を模式的に示す装置構成図である。まず、巻き取り式真空蒸着装置１の巻き取り室２の中で、巻き出しロール６に高分子フィルム１６をセットし、巻出し、ガイドロール８、９、１０を介して、クーリングドラム１６に通す。ボート５上にはアルミニウム等のワイヤーが導入されていて、ボート５上からアルミニウムが蒸発され、巻き出し側酸素導入装置１４、巻き取り側酸素導入装置１５から酸素を導入するので、このクーリングドラム１７上の位置において高分子フィルム１６の表面上に酸化アルミニウム蒸着膜が形成される。その後、このアルミニウム蒸着膜が形成された高分子フィルム１６を、ガイドロール１３、１２、１１を介して、巻き取りロール７に巻き取る。巻き取り側導入酸素量を巻き出し側酸素導入量の１／２０にして、得られた蒸着フィルムをシート状で恒温恒湿層内で、６０℃、８０％ＲＨで４８時間で湿熱処理をした。該フィルムの第１層表面に、下記の方法で作成した有機シロキサンコーティング用組成物を塗布し、１１０℃で０．５分乾燥後、６０℃で４８時間処理して塗布厚０．３ｇ／ｍ２の有機シロキサンを主成分とする層（第２層）を有する高ガスバリア性フィルムを得た。
（有機シロキサンコーティング用組成物の作製方法）
エポミンＳＰ−０１８［ポリエチレンイミン、（株）日本触媒の商品名］１３ｇ、γ―グリシドキシプロピルトリメトキシシラン１５ｇ、メタノール２００ｇを混合して、８０℃で４時間反応した。室温まで冷却後、水３ｇとメタノール１０ｇの混合液を加えて１時間反応後、さらにテトラメトキシシランオリゴマー［Ｍシリケート５１、多摩化学（株）の商品名］６０ｇとメタノール２００ｇの混合液を加えて４８時間反応し、有機シロキサンコーティング用組成物を得た。
【００７９】
得られたフィルムの第１層目と第２層目のＡｌ、Ｓｉ、Ｏ、Ｃ濃度、第２層目のＳｉ、Ｏ、Ｃ濃度、、Ｉ（ＯＨ）／Ｉ（ＢＡＳＥ）、Ｐ（ＬＯ）のピーク位置、ピーク幅、２３℃  ０％ＲＨでの酸素透過率、２３℃  ８０％ＲＨでの酸素透過率、水蒸気透過率を測定したところ、それぞれ、２３ａｔｍ％、１７ａｔｍ％、４０ａｔｍ％、２０ａｔｍ％、２６ａｔｍ％、３６ａｔｍ％、３６ａｔｍ％、１２．４、９２１ｃｍ−１、１３５ｃｍ−１、０．２８ｃｃ／ｍ２・ａｔｍ・２４ｈ、０．２６ｃｃ／ｍ２・ａｔｍ・２４ｈ、０．７０ｇ／ｍ２・２４ｈであった。結果を表１〜３に示す。
（実施例２）
第２層上に第１層目と同様な方法で、第３層の酸化アルミニウム蒸着膜を形成した以外は、実施例１と同様にして酸化アルミニウム蒸着、有機シロキサン、酸化アルミニウム蒸着フィルムを作製した。
【００８０】
得られたフィルムの第１層目と第２層目のＡｌ、Ｓｉ、Ｏ、Ｃ濃度、第２層目のＳｉ、Ｏ、Ｃ濃度、第２層と第３層目のＡｌ、Ｓｉ、Ｏ、Ｃ濃度、Ｉ（ＯＨ）／Ｉ（ＢＡＳＥ）、Ｐ（ＬＯ）のピーク位置、ピーク幅、２３℃  ０％ＲＨでの酸素透過率、２３℃  ８０％ＲＨでの酸素透過率、水蒸気透過率を測定したところ、それぞれ、２３ａｔｍ％、１７ａｔｍ％、４０ａｔｍ％、２０ａｔｍ％、２６ａｔｍ％、３６ａｔｍ％、３６ａｔｍ％、３０ａｔｍ％、７．５ａｔｍ％、５２ａｔｍ％、１０ａｔｍ％、１２．４、９２１ｃｍ−１、１３５ｃｍ−１、０．２０ｃｃ／ｍ２・ａｔｍ・２４ｈ、０．２０ｃｃ／ｍ２・ａｔｍ・２４ｈ、０．１９ｇ／ｍ２・２４ｈであった。結果を表１〜３に示す。
（実施例３）
巻き取り側の導入酸素量を巻き出し側導入酸素量の１／５、湿熱処理の温度を４０℃、湿度を６０％ＲＨに設定した以外は、実施例１と同様にして酸化アルミニウム蒸着、有機シロキサンフィルムを作製した。
【００８１】
得られたフィルムの第１層目と第２層目のＡｌ、Ｓｉ、Ｏ、Ｃ濃度、第２層目のＳｉ、Ｏ、Ｃ濃度、、Ｉ（ＯＨ）／Ｉ（ＢＡＳＥ）、Ｐ（ＬＯ）のピーク位置、ピーク幅、２３℃  ０％ＲＨでの酸素透過率、２３℃  ８０％ＲＨでの酸素透過率、水蒸気透過率を測定したところ、それぞれ、１３ａｔｍ％、２０ａｔｍ％、３９ａｔｍ％、２８ａｔｍ％、２５ａｔｍ％、３５ａｔｍ％、３８ａｔｍ％、１０．２、９１３ｃｍ−１、１３７ｃｍ−１、０．５１ｃｃ／ｍ２・ａｔｍ・２４ｈ、０．５３ｃｃ／ｍ２・ａｔｍ・２４ｈ、１．０ｇ／ｍ２・２４ｈであった。結果を表１〜３に示す。
（比較例１）
第１層目の酸化アルミニウム蒸着のみ行った以外は、実施例１と同様にして酸化アルミニウム蒸着フィルムを作製した。
【００８２】
得られたフィルムのＩ（ＯＨ）／Ｉ（ＢＡＳＥ）、Ｐ（ＬＯ）のピーク位置、ピーク幅、２３℃  ０％ＲＨでの酸素透過率、２３℃  ８０％ＲＨでの酸素透過率、水蒸気透過率を測定したところ、それぞれ、１２．４、９２１ｃｍ−１、１３５ｃｍ−１、１．４０ｃｃ／ｍ２・ａｔｍ・２４ｈ、１．３６ｃｃ／ｍ２・ａｔｍ・２４ｈ、０．７０ｇ／ｍ２・２４ｈであった。結果を表１〜３に示す。
（比較例２）
巻き取り側の導入酸素量を巻き出し側導入酸素量の１／３、湿熱処理の温度２０℃、湿度３５％ＲＨにして、エポミンＳＰ−０１８［ポリエチレンイミン、（株）日本触媒の商品名］１０ｇ、γ―グリシドキシプロピルトリメトキシシラン１０ｇ、テトラメトキシシランオリゴマー［Ｍシリケート５１、多摩化学（株）の商品名］８０ｇとした以外は、実施例１と同様にして酸化アルミニウム蒸着、有機シロキサンフィルムを作製した。
【００８３】
得られたフィルムの第１層目と第２層目のＡｌ、Ｓｉ、Ｏ、Ｃ濃度、第２層目のＳｉ、Ｏ、Ｃ濃度、、Ｉ（ＯＨ）／Ｉ（ＢＡＳＥ）、Ｐ（ＬＯ）のピーク位置、ピーク幅、２３℃  ０％ＲＨでの酸素透過率、２３℃  ８０％ＲＨでの酸素透過率、水蒸気透過率を測定したところ、それぞれ、４２ａｔｍ％、１８ａｔｍ％、１９ａｔｍ％、２１ａｔｍ％、２０ａｔｍ％、５４ａｔｍ％、２６ａｔｍ％、１９．０、９２１ｃｍ−１、１３５ｃｍ−１、１．８１ｃｃ／ｍ２・ａｔｍ・２４ｈ、２．８２ｃｃ／ｍ２・ａｔｍ・２４ｈ、５．５２ｇ／ｍ２・２４ｈであった。結果を表１〜３に示す。
（比較例３）
有機シロキサンコート処理のみを行った以外は、実施例１と同様にして有機シロキサンコートフィルムを作製した。
【００８４】
得られたフィルムの有機シロキサン層のＳｉ、Ｏ、Ｃ濃度、２３℃  ０％ＲＨでの酸素透過率、２３℃  ８０％ＲＨでの酸素透過率、水蒸気透過率を測定したところ、それぞれ、３２ａｔｍ％、３０ａｔｍ％、３８ａｔｍ％、１９．３ｃｃ／ｍ２・ａｔｍ・２４ｈ、１５．０ｃｃ／ｍ２・ａｔｍ・２４ｈ、５５．８ｇ／ｍ２・２４ｈであった。結果を表１〜３に示す。
【００８５】
【表１】
2004268376.tif 000002
【００８６】
【表２】
2004268376.tif 000003
【００８７】
【表３】
2004268376.tif 000004
【００８８】
【発明の効果】
本発明によれば、酸素ガス、水蒸気等に対する高ガスバリア性を有し、例えば、食品、医薬品および工業用品等の種々の物品を包装するために有用な高ガスバリア性フィルムを得ることができる。
【図面の簡単な説明】
【図１】本発明の高ガスバリア性フィルム製造方法を実施するための巻き取り式真空蒸着装置の一例の概略を模式的に示す装置構成図。
【符号の説明】
１：巻き取り式真空蒸着装置
２：巻き取り室
３：蒸着室
４：隔壁
５：ボート
６：巻き出しロール
７：巻き取りロール
８、９、１０：巻き出し側のガイドロール
１１、１２、１３：巻き取り側のガイドロール
１４：巻き出し側酸素導入装置
１５：巻き取り側酸素導入装置
１６：高分子フィルム（基材フィルム）
１７：クーリングドラム
【図１】
2004268376.tif 000005